СПОСОБ ПОЛУЧЕНИЯ КАТАЛИЗАТОРА ДЛЯ ОСУЩЕСТВЛЕНИЯ ПРОЦЕССА АЛКИЛИРОВАНИЯ ПАРАФИНОВ ОЛЕФИНАМИ

4
5
2
5
2
5
1. Способ получения катализатора для процесса алкилирования парафинов олефинами, включающий в себя деактивацию его кислотных центров, отличающийся тем, что кристаллический цеолит в водородной форме деактивируют путем пропускания через него в условиях алкилирования осуществляют обработкой цеолита в условиях алкилирования смесью парафинов С-С и олефинов С-С, содержащая до 15% олефинов С-С и до 70% изопарафиновых углеводородов до тех пор, пока на выходе реактора не появляются непрореагировавшие олефины с последующей обработкой цеолита растворами солей щелочных или щелочноземельных металлов и высокотемпературной обработке в окислительной среде.
2. Способ по п. 1, отличающийся тем, что при обработке цеолита олефинсодержащей углеводородной смесью процесс проводится при температуре 40-100°С, давлении 0,6-5 МПа, массовой скорости подачи олефинов 0,5-3 грамм олефина на грамм катализатора в час и времени, соответствующем появлению олефинов на выходе из реактора в концентрации более 0,1% масс.
3. Способ по п. 1, отличающийся тем, что после деактивации цеолит дополнительно выдерживают при температуре 250-450°С, давления 1-5 МПа, в течение от 10 минут до 24 часов.
4. Способ по п. 1, отличающийся тем, что при ионном обмене используются растворы нитратов, хлоридов или сульфатов щелочных и/или щелочноземельных металлов с концентрацией соли в растворе от 0.5% до 35%, при этом температура обработки составляет от 20°С до 100°С в течение от 20 до 600 минут.
5. Способ по п. 1, отличающийся тем, что при высокотемпературной обработке в окислительной среде процесс проводится при температуре от 450°С до 700°С в течение более 3 часов контакта с газом, содержащего атмосферный воздух и азот.